(57)【要約】本発明は、以下のＡ）〜Ｃ）を含有する混合物の、着色した耐衝撃性改質熱可塑性ポリマー組成物を調製するための配合工程における使用であって、  Ａ）シェルとしてのグラフト化ポリマー成分とゴム弾性コアから成り、粉末形態で使用される、成分ＡおよびＢの合計に基づき６０〜９８重量部の、少なくとも１種のグラフトポリマー、  Ｂ）成分ＡおよびＢの合計に基づき２〜４０重量部の、少なくとも１種の無機または有機液体配合物、および  Ｃ）少なくとも１種の顔料、  該グラフトポリマーＡおよび/または該顔料Ｃは、該液体の無機もしくは有機配合物Ｂを吸収または吸着し、および常圧での該成分Ｂの沸点は、配合する間におけるポリマー溶融体の温度よりも低いことを特徴とする、該混合物の使用に関する。【特許請求の範囲】
【請求項１】
以下のＡ）〜Ｃ）を含有する混合物の、着色した耐衝撃性改質熱可塑性ポリマー組成物を調製するための配合工程における使用であって、
Ａ）シェルとしてのグラフト化ポリマー成分とゴム弾性コアから成り、粉末形態で使用される、成分ＡおよびＢの合計に基づき６０〜９８重量部の、少なくとも１種のグラフトポリマー、
Ｂ）成分ＡおよびＢの合計に基づき２〜４０重量部の、少なくとも１種の無機または有機液体配合物、および
Ｃ）少なくとも１種の顔料、
該グラフトポリマーＡおよび/または該顔料Ｃは、該液体の無機もしくは有機配合物Ｂを吸収または吸着し、および常圧での該成分Ｂの沸点は、配合する間におけるポリマー溶融体の温度よりも低いことを特徴とする、該混合物の使用。
【請求項２】
以下のＡ）およびＢ）を含有する、請求項１に記載の混合物の使用：
Ａ）シェルとしてのグラフト化ポリマー成分とゴム弾性コアから成り、粉末形態で使用される、成分ＡおよびＢの合計に基づき７５〜９２重量部の、少なくとも１種のグラフトポリマー、および
Ｂ）成分ＡおよびＢの合計に基づき８〜２５重量部の、少なくとも１種の無機または有機液体配合物。
【請求項３】
顔料Ｃが、カーボンブラック、グラファイト、フラーレン、グラフェン、活性炭およびカーボンナノチューブから成る群から選択されることを特徴とする、請求項１または２に記載の混合物の使用。
【請求項４】
成分Ｂが、水、メタノール、エタノール、ｎ-プロパノール、イソプロパノール、ジメチルホルムアミド、アセトン、ｎ-ヘキサン、シクロヘキサン、ｎ-ヘプタン、ｎ-オクタン、トルエン、ならびにこれらの液体の混合物を含有する群から選択されることを特徴とする、請求項１または２に記載の混合物の使用。
【請求項５】
成分Ｂが水であることを特徴とする、請求項１または２に記載の混合物の使用。
【請求項６】
成分Ｂが、水と部分的にまたは完全に混和性である少なくとも１種の更なる液体と水との単相混合物であり、該水の量が少なくとも９０ｗｔ％であることを特徴とする、請求項１または２に記載の混合物の使用。
【請求項７】
成分Ｃに対する成分Ａの割合が、３：１〜５０：１であることを特徴とする、請求項１または２に記載の混合物の使用。
【請求項８】
混合物が、破砕された熱可塑性ポリマー、防炎剤、防炎協力剤、発煙抑制添加剤、ドリッピング防止剤、内部および外部潤滑剤および離型剤、流動助剤、帯電防止剤、導電性添加剤、核形成剤、安定剤、抗菌活性のある添加剤、耐引掻き性改良剤、ＩＲ吸収剤、光沢剤、蛍光添加剤、充填剤および補強材料、成分Ｃの定義以外の着色剤および顔料、成分Ａの定義以外の衝撃改質剤、およびブレンステッド酸化合物から成る群から選択される少なくとも１種の更なる粉末状成分Ｄを含有することを特徴とする、請求項１または２に記載の混合物の使用。
【請求項９】
混合物が、この混合物における全ての成分の合計に基づき、１〜１０重量部の量で、粒状形態での少なくとも１種の成分Ｄまたは少なくとも１種の熱可塑性ポリマーＴＰを含有することを特徴とする、請求項１から８のいずれか１つに記載の混合物の使用。
【請求項１０】
少なくとも１種の顔料を含有する耐衝撃性改質熱可塑性組成物の調製方法であって、
（ｉ）第１工程段階において、以下のものを含有する混合物を調製し、
Ａ）シェルとしてのグラフト化ポリマー成分とゴム弾性コアから成り、粉末形態で使用される、成分ＡおよびＢの合計に基づき６０〜９８重量部の、少なくとも１種のグラフトポリマー、
Ｂ）成分ＡおよびＢの合計に基づき２〜４０重量部の、少なくとも１種の無機または有機液体配合物、および
Ｃ）少なくとも１種の顔料、
ただし、該グラフトポリマーＡおよび/または該顔料Ｃは、該液体の無機もしくは有機配合物Ｂを吸収または吸着し、および
常圧（１ｂａｒ）での該成分Ｂの沸点は、工程段階（ii）における脱気区画でのポリマー溶融体の温度よりも低いことを特徴とする、
（ii）および第２工程段階において、
該第２工程段階において使用される成分の合計に基づき、２０〜９９重量部の、
少なくとも１種の熱可塑性ポリマー、または成分Ａに係るシェルとしてのグラフト化ポリマー成分とゴム弾性コアから成る少なくとも１種のグラフトポリマーと、少なくとも１種の熱可塑性ポリマーとの混合物から成る群から選択される成分（ＴＰ）、
該第２工程段階において使用される成分の合計に基づき、１〜８０重量部の、工程段階（i）で調製された混合物、および、
所望による、該第２工程段階において使用される成分の合計に基づき、４０重量部までの更なる成分、
が混合され、溶融され、相互に分散され、
部分真空を施すことにより、該無機または有機成分Ｂが、このようにして調製された混合ポリマー溶融体から除去される、
該調製方法。
【請求項１１】
成分Ｂが水であることを特徴とする、請求項１０に記載の方法。
【請求項１２】
成分Ｂが、水と部分的にまたは完全に混和性である少なくとも１種の更なる液体と水との単相混合物であり、該水の量が少なくとも９０ｗｔ％であることを特徴とする、請求項１０に記載の方法。
【請求項１３】
成分Ｃがカーボンブラックであることを特徴とする、請求項１０に記載の方法。
【請求項１４】
成分Ｃに係るカーボンブラックが、ＩＳＯ４６５２に従う窒素吸着により測定される、少なくとも１００ｍ２/ｇのＢＥＴ表面積と、およびＩＳＯ４６５６に従いジブチルフタレートを用いて測定される、４０〜１２０ｍｌ/１００ｇのオイル吸着数を有することを特徴とする、請求項１３に記載の方法。
【請求項１５】
請求項１０に記載の方法のうちの１つに従い調製された組成物、およびこのような組成物から製造される成形物品。
【発明の詳細な説明】
【技術分野】
【０００１】
本発明は、揮発性の無機または有機液体（好ましくは水）で充填された粉末状のグラフトポリマーと、少なくとも１種の顔料とを含有する混合物の、少なくとも１種の顔料を含有する耐衝撃性改質熱可塑性組成物の調製における使用に関し、該組成物はポリマーマトリックス中での顔料の改良された分散性と、その結果として示される改良された強度および表面特性によって区別される。
【０００２】
更に、本発明は、少なくとも１種の顔料を含有する耐衝撃性改質熱可塑性組成物の調製法に関し、該組成物は、ポリマーマトリックス中における顔料の改良された分散性と、その結果として示される改良された強度および改良された表面特性により区別される。
【背景技術】
【０００３】
熱可塑性のポリマー組成物内に顔料を導入する場合に生じる技術的な問題は、ポリマーマトリックス中に顔料を完全かつ均一に分散させることである。着色の不均一性と色深度の欠如は別にして、不完全に分散した顔料の塊もまた、特に、ポリマー組成物の機械的特性（例えば、それらの強度および引裂き伸びなど）と、材料の表面特性の両方に悪影響を及ぼすといった欠陥を生じさせる。例えば、より大きな顔料の塊は、このような組成物の表面における欠陥および不具合、例えばピンプル(pimple)および平行痕などをもたらし、最終的に、一般に、光沢において所望でない低下をもたらす。他の材料との複合材料において、このような表面の欠陥は、複合材料の接着特性（例えばラッカー接着）において更に悪影響を有する。
【０００４】
分散の問題は、強い微粒子間（interparticular)結合力（分子間力）を有する顔料で特に生じる。多くの産業用途、例えば、黒色着色、組成物の電気的または熱伝導率を増加させるため、機械的に強化させるため、または低分子量有機化合物、例えば残留モノマーまたは臭物質の不安定さを拘束させ減少させるために使用される、カーボン系顔料、例えば、カーボンブラック、グラファイト、フラーレン、グラフェン、活性炭およびカーボンナノチューブは、特に強い粒子間結合力により区別される。したがって、これらは、熱可塑性ポリマー内に組み込まれて困難を伴ってのみ再び崩壊させることが出来る塊を形成するといった、特に顕著な傾向を有する。
【０００５】
熱可塑性ポリマー組成物中にこのような顔料の分散性を改良させるための先行技術から、様々な方法が既知である。
【０００６】
例えば、二軸押出機または内部ニーダーなどの市販の配合装置でポリマー溶融体内へ顔料を取込む間にせん断を施すことにより、比エネルギー投入量が増加することが明らかである。しかしながら、用途の多くの分野において、熱可塑性物質の良好な加工性（高い溶融流動性）が要求されるように、低粘度を示すポリマー溶融体の場合、エネルギー入力は、技術的装置により制限される。別の場合において、顔料が取り込まれるポリマー溶融体の熱負荷容量により制限される。通常、高い比エネルギー入力は、ポリマーに応じて、高い加工温度をもたらし、その結果、ポリマーの所望でない損傷、劣化または分解を生じさせる。
【０００７】
更なる方法は、ポリマーマトリックス中に顔料の高濃縮マスターバッチを用いることである。しかしながら、この方法は第二の工程段階を必要とし、その結果、コストの観点において関心が少ない場合が多い。さらに、この方法は、一般に、顔料がマスターバッチ中に予め良好に分散している場合においてのみ、最終製品において良好な顔料分散体を製造できる。このことは、最終的に、マスターバッチの調製に先行する工程段階に、実際の問題が単純に移ることを意味する。
【０００８】
第３の方法は、顔料凝集体内の顔料集合体または各顔料分子間における分子間相互作用を減少させ、それにより化合物を調製する間に凝集体の崩壊を促進させる分散助剤を用いることを含む。使用される分散助剤は、特に表面活性ワックスまたはオイル、例えば、ポリオレフィンワックス、パラフィンワックス、またはパラフィンオイルであり、それらは、ビニルモノマーを導入するか、またはこのようなビニルモノマー、脂肪酸、脂肪酸エステル、脂肪アルコール、脂肪酸アミドおよびモンタンワックスなどでグラフト化させることにより所望により変性されるか所望により酸化され（極性）される。このような分散助剤を使用することの欠点は、調製されるポリマー組成物中にそれらが残存することであり、それによって、対象となる製品における用途に関する特性に悪影響を及ぼし得る。例えば、複数のポリマー（例えば耐衝撃性改質ポリマー）の多相ブレンド組成物中におけるこのようなワックスは、種々のポリマー成分の相間相溶性に悪影響を及ぼし、その結果として、ブレンド組成物の機械的特性は界面に集中されるようになる。同様に、このような添加剤は、あるポリマー系において所望でないエージング工程、例えば、重縮合ポリマー中の加水分解反応を触媒する。
【０００９】
このような分散助剤を使用する更なる欠点は、分散剤と混合又は湿潤された顔料は、ポリマーの溶融体若しくはポリマー混合物内へ直接導入しなければならないことが多い。なぜならば、固体状態でポリマーまたはポリマー混合物と混合および搬送される際に、存在するワックスによって、顔料は圧縮されて処理されるようになるからである。このことは、それに続く溶融および分散工程における顔料の凝集の最適な分散を妨げることを意味する。
【００１０】
第４の方法は、顔料が導入されて分散されるその内部へ、顔料と過剰量の１種以上のポリマー成分との混合剤を含有する粉末混合物の形態で顔料を計量添加することを含む。しかしながら、この方法は、一般に、顔料分散における改良をもたらすが、多くの用途に関して完全に満足なものではない。さらに、該方法は、製造工程、例えば、破砕により粒状形態で一般的に得られるポリマーから、極微細に粉末化したポリマー粉末の製造を要求する。この付加的な工程段階は、着色したポリマー組成物の製造コストにおいて所望でない増加を導くか、またはポリマーに損傷をもたらす。
【００１１】
あるいは、耐衝撃性改質組成物の調製においては、衝撃改質剤として使用され、粉末形状の場合が多いゴム含有グラフトポリマーと、顔料との混合物を含有する粉末状の予備混合物の形態で、顔料を計量添加できる。しかしながら、多くの顔料、特に炭素系顔料は、顔料とグラフトポリマー粒子をから成る分散性の凝集体をわずかに形成することにより、このブレンドを調製する間に、グラフトポリマー粉末に対するそれらの高い親和力に起因して塊を形成する。このため、良好な機械的特性と欠陥のない表面をもたらす必要があるような、顔料粒子とグラフト粒子が良好に分散したこのような添加顔料を含有する衝撃改質ポリマー組成物を調製することは、特に困難である。このような調製は、更なる配合工程を介する技術的な迂回を要求する場合が多く、この場合において、事前組成物が、グラフトポリマーと、目的となる組成物の少なくとも１種の更なるポリマー成分から最初に調製される。このような事前配合は一般的に、着色ポリマー組成物の製造コストの増加を生じさせ、およびポリマーに対する損傷を潜在的に生じさせるので、望ましくない。
【００１２】
特許出願ＤＥ１０ ２００９ ００９６８０は、混合物が２〜４０ｗｔ％の含水量を有し、粉状グラフトポリマー、水および所望によるポリマー添加剤、例えば顔料を含有する粉末混合物を用い、揮発性有機化合物の含有量を減少させた耐衝撃性改質熱可塑性組成物の調製に関する配合法を開示する。この出願は、特に、このような方法において、分散性の炭素系顔料をわずかに使用する際に、顔料分散の改良に関する記載をしない。
【先行技術文献】
【特許文献】
【００１３】
【特許文献１】独国特許出願第１０ ２００９ ００９６８０号明細書
【発明の概要】
【発明が解決しようとする課題】
【００１４】
本発明の目的は、１つの工程で、耐衝撃性改質熱可塑性ポリマー組成物中で僅かに分散可能な顔料の分散を改良することであり、およびそれに応じて、耐衝撃性改質熱可塑性組成物の強度および表面特性を改良するための、コスト効率の高い配合法にも関する。
【００１５】
本発明の更なる目的は、僅かに分散可能な顔料、特に炭素系顔料を含有する耐衝撃性改質熱可塑性ポリマー組成物の調製法を提供し、該組成物は、ポリマーマトリックス中における顔料の改良された分散により区別され、およびそれによって、改良された強度と改良された表面特性を示す。
【課題を解決するための手段】
【００１６】
第１の目的は、着色した耐衝撃性改質熱可塑性ポリマー組成物の調製に関する配合工程において、以下のものを含有する混合物を用いることによりもたらされる：
Ａ）成分ＡとＢの合計に基づき６０〜９８重量部、好ましくは６８〜９５重量部、特に７５〜９２重量部の、ゴム弾性コアとシェルとしてのグラフト化ポリマー成分から成り、
粉末形態で使用される、少なくとも１種のグラフトポリマー、
Ｂ）成分ＡとＢの合計に基づき、２〜４０重量部、好ましくは５〜３２重量部、特に８〜２５重量部の、少なくとも１種の無機または有機液体配合物、および
Ｃ）少なくとも１種の顔料、
なお、液体の無機または有機配合物Ｂは、グラフトポリマーＡおよび/または顔料Ｃによって吸収または吸着され、および、常圧（１ｂａｒ）での成分Ｂの沸点は、配合する間のポリマー溶融体の温度よりも低いことを特徴とする。
【００１７】
第２の目的は、少なくとも１種の顔料を含有する耐衝撃性改質熱可塑性組成物の調製方法によってもたらされ、該方法において、
（ｉ）第１工程段階において、以下のものを含有する混合物を調製し、
Ａ）成分ＡとＢの合計に基づき、６０〜９８重量部、好ましくは６８〜９５重量部、特に７５〜９２重量部の、ゴム弾性コアとシェルとしてのグラフト化ポリマー成分から成り、粉末形態で使用される、少なくとも１種のグラフトポリマー、
Ｂ）成分ＡとＢの合計に基づき、２〜４０重量部、好ましくは５〜３２重量部、特に８〜２５重量部の、少なくとも１種の無機または有機液体配合物、および
Ｃ）少なくとも１種の顔料、
ただし、
液体の無機または有機配合物Ｂは、グラフトポリマーＡおよび/または顔料Ｃによって吸収または吸着され、および、
常圧（１ｂａｒ）での成分Ｂの沸点は、工程段階(ii)における脱気区画におけるポリマー溶融体の温度よりも低いことを特徴とし、
（ii）および第２工程段階において、
第２工程段階において使用される成分の合計に基づき、２０〜９９重量部、好ましくは７０〜９８重量部、特に８０〜９７重量部の、少なくとも１種の熱可塑性ポリマー、または、成分Ａに係るゴム弾性コアとシェルとしてのグラフトポリマー成分から成る少なくとも１種のグラフトポリマーと少なくとも１種の熱可塑性ポリマーとの混合物、から成る群から選択される成分（ＴＰ）、
第２工程段階において使用される成分の合計に基づき、１〜８０重量部、好ましくは２〜３０重量部、特に３〜２０重量部の、工程(i)で調製された混合物、
および、
所望による、第２工程段階において使用される成分の合計に基づき、４０重量部までの、好ましくは２５重量部未満、特に１５重量部未満の、更なる成分Ｄが混合され、力学的エネルギーおよび熱エネルギーを導入することにより加熱され、相互に溶解および分散され、および、部分真空を施すことにより、無機および有機配合物Ｂが、調製された混合ポリマーから除去される。
【発明を実施するための形態】
【００１８】
本発明の範囲において、成分Ｂに係る「液体配合物」は、標準状態（１ｂａｒ、２５℃）の下、液体である配合物として理解される。好ましい実施態様において、水は、混合状態で液体配合物Ｂとして使用される。
【００１９】
複数の液体配合物の混合物が成分Ｂとして使用される場合、次いで、工程段階（ii）において、液体の除去における工程の温度、すなわち、配合装置の脱気区画におけるポリマー溶融体の温度は、いずれの場合も常圧（１ｂａｒ）にて、好ましくは、成分Ｂ中の最も高い沸騰配合物の沸点よりも高く選択され、すなわち、共沸混合物の沸点よりも高く選択される。
【００２０】
成分Ｃの顔料は、好ましくは、カーボンブラック、グラファイト、フラーレン、グラフェン、活性炭およびカーボンナノチューブから成る群から主に選択される。顔料として、カーボンブラックが特に好ましく使用される。
【００２１】
特定の実施態様において、工程段階（ii）における熱可塑性ポリマーは、ゴム変性熱可塑性ポリマーまたは、少なくとも２種のポリマーと少なくとも１種の所望によるゴム変性熱可塑性ポリマーのブレンドである。
【００２２】
さらに特定の実施態様において、工程段階（ii)における熱可塑性ポリマーはまた、ポリマー組成物および、添加剤が予め添加されているブレンドを含む。
【００２３】
成分ＡおよびＣは、好ましくは１：２５〜５００：１の重量比、好ましくは１：１〜１００：１、特に。３：１〜５０：１の重量比で工程段階（ｉ）に係る混合において使用される。
【００２４】
更に好ましい実施態様において、成分Ｄの一部または全ては、工程段階（i）における混合物の成分としても使用される。
【００２５】
好ましい実施態様において、成分Ｄは、粉末状混合物における成分Ａ〜Ｄの合計に基づき、０〜８０重量部、好ましくは０.５〜５０重量部、特に１〜３０重量部の量で、工程段階（i）において混合状態で存在する。
【００２６】
好ましい実施態様において、工程段階（i）における混合物は、注入可能な粉末である。
【００２７】
別の実施態様において、粒状形態で成分Ｄに係る種々の添加剤量または熱可塑性ポリマー（ＴＰ）量を、工程段階（i）に係る成分Ａ〜Ｄの化合物に対して添加することができる。これは、工程段階（i）において粉末混合物を調製する間であっても、粉末成分の混合と分散を改良する機能を果たす。
【００２８】
粒状形態の熱可塑性ポリマーは、工程段階（i）における混合物の全成分の合計に基づき、０〜３０重量部、好ましくは０.５〜２０重量部、特に１〜１０重量部の量で、工程段階（i）に係る混合物中で使用できる。
【００２９】
工程段階(ii）における熱可塑性ポリマーＴＰとして、例えば、ポリオレフィン（例えばポリエチレンおよびポリプロピレンなど）、ビニル（コ）ポリマー（例えばポリ塩化ビニル、スチレン（コ）ポリマー（例えば、スチレン-アクリロニトリルコポリマー、アクリロニトリル-ブタジエン-スチレンコポリマー）、ポリアクリレート、ポリアクリロニトリルなど）、ポリ酢酸ビニル、熱可塑性ポリウレタン、ポリアセタール（例えば、ポリオキシメチレンおよびポリフェニレンエーテル）、ポリアミド、ポリイミド、ポリカーボネート、ポリエステル、ポリエステルカーボネート、ポリスルホン、ポリアリレート、ポリアリールエーテル、ポリフェニレンエーテル、ポリアリールスルホン、ポリアリールスルフィド、ポリエーテルスルホン、ポリフェニレンスルフィド、ポリエーテルケトン、ポリアミドイミド、ポリエーテルイミドおよびポリエステルイミドを使用できる。
【００３０】
好ましい実施態様において、芳香族ポリカーボネート、芳香族ポリエステルカーボネート、芳香族ポリエステル、ポリアミドおよび所望によるゴム変性ビニル（コ）ポリマー、ならびに上記ポリマーのうちの少なくとも２種から成るブレンドから成る群から選択される少なくとも１種の代表例が、工程段階（ii）における熱可塑性ポリマー（ＴＰ）として使用される。
【００３１】
特に好ましい実施態様において、所望により、少なくとも１種の所望によるゴム変性ビニル（コ）ポリマーと混合した、芳香族ポリカーボネートおよび芳香族ポリエステルから成る群から代表的に選択された少なくとも１種を、工程段階（ii）における熱可塑性ポリマー（ＴＰ）として使用できる。
【００３２】
熱可塑性ポリマー（ＴＰ）として、本発明において適当な芳香族ポリカーボネートは、文献において既知であるか、文献において既知の方法により調製できる（芳香族ポリカーボネートの調製については、例えば、Schnell, "Chemistry and Physics of Polycarbonates"、Interscience Publishers, 1964、および、ドイツ特許出願１４９５６２６号明細書、ドイツ特許出願２２３２８７７号明細書、ドイツ特許出願２７０３３７６号明細書、ドイツ特許出願２７１４５４４号明細書、ドイツ特許出願３０００６１０号明細書、ドイツ特許出願３８３２３９６号明細書参照；芳香族ポリエステルカーボネートの調製については、例えばドイツ特許出願３０７７９３４号明細書参照）。
【００３３】
芳香族ポリカーボネートの調製は、例えば、ジフェノールと、炭酸ハロゲン化物（好ましくはホスゲン）および／または芳香族ジカルボン酸二ハロゲン化物（好ましくはベンゼンジカルボン酸二ハロゲン化物）を、界面重合法により、必要に応じて連鎖停止剤（例えばモノフェノール）を使用し、また必要に応じて、三官能性以上の分枝剤（例えばトリフェノールまたはテトラフェノール）を用いて反応させることによりおこなわれる。ジフェノールと、例えばジフェニルカーボネートを反応させる溶融重合法による調製も可能である。
【００３４】
好ましくは、芳香族ポリカーボネートおよび／または芳香族ポリエステルカーボネートを調製するためのジフェノールは、以下の化学式（Ｉ）で表される：
【００３５】
【化１】
2013519745.tif 000002
式中、
Ａは単結合、Ｃ１−Ｃ５−アルキレン、Ｃ２−Ｃ５アルキリデン、Ｃ５−Ｃ６−シクロアルキリデン、−Ｏ−、−ＳＯ−、−ＣＯ−、−Ｓ−、−ＳＯ２−、Ｃ６−Ｃ１２−アリーレン（該アリーレンには、必要に応じてヘテロ原子を含有する更なる芳香族環を結合させてもよい）、あるいは、以下の式（II）若しくは(III）で表される基を示す：
【００３６】
【化２】
2013519745.tif 000003
【００３７】
【化３】
2013519745.tif 000004
【００３８】
式中、
Ｂは、いずれの場合もＣ１-Ｃ１２-アルキル（好ましくはメチル）、ハロゲン（好ましくは塩素および／または臭素）であり、
ｘは、いずれの場合も相互に独立して０、１または２であり、
ｐは、１または０であり、および
Ｒ５およびＲ６は、各Ｘ１に対して独立して選択され、相互に独立して水素、
またはＣ１−Ｃ６-アルキル、好ましくは水素、メチル若しくはエチルから選択される、
Ｘ１は炭素であり、ならびに
ｍは、４〜７の整数、好ましくは４または５を示す、但し、少なくとも１つのＸ１原子上においては、Ｒ５およびＲ６は同時にアルキルを示す。
【００３９】
好ましいジフェノールとしては、以下のものが含まれる：ヒドロキノン、レソルシノール、ジヒドロキシジフェノール、ビス-（ヒドロキシフェニル）−Ｃ１−Ｃ５−アルカン、ビス-（ヒドロキシフェニル）−Ｃ５−Ｃ６−シクロアルカン、ビス-（ヒドロキシフェニル）エーテル、ビス-（ヒドロキシフェニル）スルホキシド、ビス-（ヒドロキシフェニル）ケトン、ビス-（ヒドロキシフェニル）-スルホンおよびα,α-ビス-（ヒドロキシフェニル）-ジイソプロピル-ベンゼン、並びに環を臭素化および／または塩素化させたそれらの誘導体。
【００４０】
特に好ましいジフェノールは、４,４’−ジヒドロキシジフェニル、ビスフェノールＡ、２,４−ビス（４−ヒドロキシフェニル）−２−メチルブタン、１,１-ビス-（４−ヒドロキシフェニル）-シクロヘキサン、１,１-ビス-（４−ヒドロキシフェニル）−３,３,５−トリメチルシクロヘキサン、４,４’−ジヒドロキシジフェニルスルフィド、４,４’−ジヒドロキシジフェニルスルホン、およびこれらのジ−およびテトラ臭素化若しくは塩素化誘導体、例えば２,２−ビス（３−クロロ−４−ヒドロキシフェニル）プロパン、２,２−ビス-（３，５−ジクロロ−４−ヒドロキシフェニル）-プロパンまたは２,２−ビス-（３，５−ジブロモ−４−ヒドロキシフェニル）−プロパンなどである。
【００４１】
２,２−ビス−（４−ヒドロキシフェニル）-プロパン（ビスフェノールＡ）が特に好ましい。
【００４２】
本発明に係る方法において使用されるポリカーボネートとポリエステルカーボネートの更に好ましい形態は、ＤＥ１０ ２００９ ００５７６２ Ａ１、第４〜７頁において記載されており、それに関連するもこの出願に包含される。
【００４３】
熱可塑性ポリマー（ＴＰ）として本発明において適当な芳香族ポリエステルは、好ましくは、文献において既知の方法により調製できる、ポリアルキレンテレフタレートである（例えば、Kunststoff-Handbuch, volume VIII, 第６９５頁以降、Carl-Hanser-Verlag, Munich 1973参照)。
【００４４】
好ましい実施態様において、ポリアルキレンテレフタレートは、芳香族ジカルボン酸またはそれらの反応性誘導体、例えばジメチルエステルまたは無水物と、脂肪族、脂環式またはアラリファティックジオールの反応生成物、ならびにこのような反応生成物の混合物である。
【００４５】
特に好ましいポリアルキレンテレフタレートは、ジカルボン酸成分に基づき、少なくとも８０ｗｔ％、好ましくは少なくとも９０ｗｔ％の、テレフタル酸基と、ジオール成分に基づき、少なくとも８０ｗｔ％、好ましくは少なくとも９０ｗｔ％の、エチレングリコールおよび/または１,４-ブタンジオール基を含有する。
【００４６】
テレフタル酸およびそれらの反応性誘導体（例えば、それらのジアルキルエステル）と、エチレングリコールおよび/または１,４-ブタンジオールから専ら調製されているポリアルキレンテレフタレート、ならびに、このようなポリアルキレンテレフタレートの混合物が特に好ましい。
【００４７】
本発明に係る方法において使用されるポリアルキレンテレフタレートの更に好ましい形態は、ＤＥ１０ ２００９ ００５７６２ Ａ１、第１５〜１７頁において記載されており、それに関連するもこの出願に包含される。
【００４８】
熱可塑性ポリマー（ＴＰ）として本発明において好ましく適当なビニル（コ）ポリマーは、ビニル芳香族化合物、ビニルシアニド（不飽和ニトリル）、(メタ）アクリル酸（Ｃ１-Ｃ８）-アルキルエステル、不飽和カルボン酸および不飽和カルボン酸の誘導体（例えば無水物およびイミド）から成る群からの少なくとも１種のモノマーの、ゴム不含のホモ-および/またはコポリマーである。
【００４９】
特に好ましくは、以下のものから成る（コ）ポリマーである：
いずれの場合も（コ）ポリマーに基づき、５０〜９９ｗｔ％、好ましくは６０〜８０、特に７０〜８０重量部の、ビニル芳香族化合物（例えば、スチレン、α−メチルスチレン）、環上が置換されたビニル芳香族化合物（例えば、ｐ-メチルスチレン、ｐ-クロロスチレン）および（メタ）アクリル酸（Ｃ１〜Ｃ８）−アルキルエステル（たとえば、メチルメタクリレート、ｎ-ブチルアクリレート、ｔｅｒｔ-ブチルアクリレート）から成る群から選択される少なくとも１種のモノマー、および
いずれの場合も（コ）ポリマーに基づき、１〜５０ｗｔ％、好ましくは２０〜４０、特に２０〜３０重量部の、ビニルシアニド（例えば、不飽和ニトリル、例えばアクリロニトリルおよびメタクリロニトリルなど）、（メタ）アクリル酸（Ｃ１-Ｃ８）-アルキルエステル（例えば、メチルメタクリレート、ｎ-ブチルアクリレート、ｔｅｒｔ-ブチルアクリレート）、不飽和カルボン酸および不飽和カルボン酸の誘導体（例えば、無水マレイン酸およびＮ-フェニル-マレイミド）から成る群から選択される少なくとも１種のモノマー。
【００５０】
スチレンとアクリロニトリルのコポリマーが特に好ましい。
【００５１】
このような（コ）ポリマーは既知であり、ラジカル重合、特に乳化、懸濁、溶液または塊状重合により調製できる。
【００５２】
熱可塑性ポリマー（ＴＰ）としての本発明において特に適当なゴム変性ビニル（コ）ポリマーは、以下のものから成るグラフトポリマーである：
このグラフトポリマーに基づき５０〜９５ｗｔ％、好ましくは６０〜９３ｗｔ％、特に７０〜９０ｗｔ％の、少なくとも１種のビニルモノマー、および
このグラフトポリマーに基づき、５〜５０ｗｔ％、好ましくは７〜４０ｗｔ％、特に１０〜３０ｗｔ％の、＜１０℃、好ましくは＜０℃、特に好ましくは＜-２０℃のガラス転移温度を有する１種以上のグラフトベース。
【００５３】
ガラス転移温度は、中間点温度としてのＴｇを１０Ｋ／分の加熱速度にて、ＤＩＮ ＥＮ ６１００６に従い、動的示差熱量計（ＤＳＣ）を用いて測定される（タンジェント法）。
【００５４】
グラフトベースは、一般に、０.０５〜１０μｍ、好ましくは０.１〜２μｍの平均粒径（ｄ５０値）を有する。
【００５５】
平均粒径ｄ５０は、その直径より大きいか、または小さい粒子がそれぞれ５０ｗｔ％存在する直径である。該平均粒径は、超遠心機測定によって測定することができる（W.スコルタン, H.ランゲ, コロイド,Z.およびZ. ポリマー 250 (1972), 第782頁-第1796頁）。
【００５６】
グラフトシェルのモノマーは、好ましくは以下のものから成る混合物である：
Ｂ.１に基づき５０〜９９重量部、好ましくは６０〜８０重量部、特に７０〜８０重量部の、ビニル芳香族化合物および/または環上が置換されたビニル芳香族化合物（例えば、スチレン、α−メチルスチレン、ｐ-メチルスチレン、ｐ-クロロスチレン）および/またはメタクリル酸（Ｃ１-Ｃ８）-アルキルエステル（例えば、メチルメタクリレート、エチルメタクリレート）および、
Ｂ.１に基づき、１〜５０重量部、好ましくは２０〜４０重量部、特に２０〜３０重量部の、ビニルシアニド（不飽和ニトリル、例えばアクリロニトリルおよびメタクリロニトリルなど）および/または（メタ）アクリル酸（Ｃ１-Ｃ８）-アルキルエステル（例えば、メチルメタクリレート、ｎ-ブチルアクリレート、ｔｅｒｔ-ブチルアクリレート）、およびまたは、不飽和カルボン酸の誘導体（例えば、無水物およびイミド）、例えば、無水マレイン酸およびＮ-フェニルマレイミド。
【００５７】
好ましくは、グラフトシェルは、スチレンとアクリルニトリルおよび/またはメチルメタクリレートの組合せ、あるいは、純粋なメチルメタクリレートから成る。
【００５８】
グラフトポリマーに関して適当なグラフトベースは、例えば、ジエンゴム、ＥＰ（Ｄ）Ｍゴム、すなわち、エチレン／プロピレンおよび所望によりジエンに基づくゴム、およびアクリレート、ポリウレタン、シリコーン、クロロプレンおよびエチレン／酢酸ビニルゴム、並びにシリコーン／アクリレート複合ゴムである。
【００５９】
好ましいグラフトベースはジエンゴムであり、例えば、ブタジエンおよびイソプレンに基づくゴム、またはジエンゴムの混合物、またはジエンゴムのコポリマー、あるいは、別の共重合性モノマーとそれらの混合物であり、ただし、グラフトベースのガラス転移温度は＜１０℃、好ましくは＜０℃、特に好ましくは＜-２０℃である。純粋なポリブタジエンゴムが特に好ましい。
【００６０】
更に好ましいグラフトベースは、アクリレートゴム、特に、ブチルアクリレートに基づくものである。
【００６１】
特に好ましいゴム-変性ビニル（コ）ポリマーは、ＡＢＳポリマー（乳化、塊状および懸濁ＡＢＳ）であり、例えば、ＤＥ-ＯＳ２０３５３９０（＝ＵＳ-ＰＳ３６４４５７４）またはＤＥ-ＯＳ２２４８２４２（＝ＧＢ-ＰＳ１４０９２７５）、あるいは「ウルマンズ工業化学百科事典」第１９巻（１９８０年）、第２８０頁以降に記載されている。
【００６２】
更に好ましいゴム-変性ビニル（コ）ポリマーは、ブチルアクリレートゴム上にグラフトしたスチレンとアクリロニトリルから成るグラフトポリマーを含有するＡＳＡポリマーおよび遊離スチレン-アクリロニトリルコポリマーである。
【００６３】
好ましい実施態様において、工程段階（ｉ)において成分ＡとＢがまず予備混合され、次いで、成分Ｃおよび所望によるＤがその中に混合される。それによって、成分Ｂに係る無機または有機液体は、成分Ａに係るグラフトポリマーにより吸着または吸収され、成分ＡとＢの予備混合物と、成分Ａ、Ｂ、Ｃおよび所望によるＤの混合物は共に、注入可能な混合物、好ましくは注入可能な粉状混合物を構成する。したがって、ＡおよびＢの量は、グラフトポリマーＡにより成分Ｂが完全に結合されるような、相互に適合した量である。グラフトポリマーＡにより成分Ｂを結合できるかどうか、および成分Ｂの量は、最終的に、成分Ａの性質（特にその多孔度）と、成分Ｂの性質（特にその極性と表面張力）の両方に依存する。
【００６４】
工程段階（i）および（ii）に従い得られる組成物は、好ましくは０.０５〜１５ｗｔ％、より好ましくは０.１〜５ｗｔ％、および特に好ましくは０.２〜２ｗｔ％の成分Ｃを含有する。
【００６５】
工程段階（ii）において使用される配合装置は、溶融区画と混合区画、または結合させた溶融混合区画（以下、この「溶融混合区画」は、「混練溶融区画」とも称される）、ならびに脱気区画を有し、この場合において、好ましくは、絶対圧Ｐａｂｓは、８００ｍｂａｒ以下、より好ましくは５００ｍｂａｒ以下、特に好ましくは２００ｍｂａｒ以下に設定される。
【００６６】
好ましい実施態様において、脱気区画中のポリマーアロイまたはポリマーの溶融温度は、２００℃〜３５０℃、好ましくは２２０℃〜３２０℃、特に好ましくは２３０℃〜３００℃である。
【００６７】
工程段階（i）において調製された混合物を経て工程内へ導入され、工程段階（ii)において、ポリマー若しくはポリマーアロイの溶融体と成分Ｂとが接触する平均滞留時間は、好ましくは９０秒以下に制限され、特に好ましくは６０秒以下、最も特に好ましくは３０秒以下である。
【００６８】
配合装置は、好ましくは二軸押出機、特に好ましくは、共回転軸を有する二軸押出機であり、該二軸押出機は、スクリュー軸の長さ/直径比が好ましくは３２〜４４、特に好ましくは３４〜３８である。
【００６９】
本発明の範囲内において、「粉末」または「粉末状」は、凝集において固体状態で存在する複数の成分の混合物または成分を意味するものと理解され、この場合において、粒子は２ｍｍ未満、好ましくは１ｍｍ未満、特に０.５ｍｍ未満の平均粒径を有する。
【００７０】
本発明の範囲内における「粒状」は、凝集において固体状態で存在する複数の成分の混合物または成分を意味するものと理解され、この場合において、固体粒子は、少なくとも２ｍｍおよび一般に１０ｍｍ以下の平均粒径を有する。粒状の粒子は、任意所望の形態、例えば、レンズ状の形態、球体形状、またはシリンダー形状などを有することができる。
【００７１】
本発明は、本発明に係る上記工程の内の１つにより調製された組成物と、このような組成物から製造された成形品を更に提供する。
【００７２】
成分Ａ）
成分Ａは、複数の粉末状のグラフトポリマーの混合物または粉末状のグラフトポリマーである。成分Ａとして好ましく使用されるグラフトポリマーは、以下のものから成る１種以上のグラフトポリマーを含む：
Ａ.１）成分Ａに基づき、５〜９５ｗｔ％、好ましくは２０〜９０ｗｔ％、特に２５〜５０ｗｔ％の、少なくとも１種のビニルモノマー、および
Ａ.２）成分Ａに基づき、９５〜５ｗｔ％、好ましくは８０〜１０ｗｔ％、特に７５〜５０ｗｔ％の、＜１０℃、好ましくは＜０℃、特に好ましくは＜-２０℃のガラス転移温度を有する１種以上のグラフトベース。
【００７３】
ガラス転移温度は、中間点温度としてのＴｇを１０Ｋ／分の加熱速度にて、ＤＩＮ ＥＮ ６１００６に従い、動的示差熱量計（ＤＳＣ）を用いて測定される（タンジェント法）。
【００７４】
グラフトベースは、一般に、０.０５〜１０μｍ、好ましくは０.１〜２μｍ、特に好ましくは０.１５〜０.６μｍの平均粒径（ｄ５０値）を有する。
【００７５】
平均粒径ｄ５０は、その直径より大きいか、または小さい粒子がそれぞれ５０ｗｔ％存在する直径である。該平均粒径は、超遠心機測定によって測定することができる（W.スコルタン, H.ランゲ, コロイド,Z.およびZ. ポリマー 250 (1972), 第782頁-第1796頁）。
【００７６】
モノマーＡ.１は、好ましくは以下のＡ.１.１およびＡ.１.２の混合物である：
Ａ１.１：
Ａ.１に基づき、５０〜９９重量部、好ましくは６０〜８０重量部、特に７０〜８０重量部の、ビニル芳香族化合物および/または環上が置換されたビニル芳香族化合物（例えば、スチレン、α−メチルスチレン、ｐ-メチルスチレン、ｐ-クロロスチレン）および/またはメタクリル酸（Ｃ１〜Ｃ８）−アルキルエステル（たとえば、メチルメタクリレート、エチルメタクリレート）および、
Ａ１.２：
Ａ.１に基づき、１〜５０重量部、好ましくは２０〜４０重量部、特に２０〜３０重量部の、ビニルシアニド、例えば不飽和ニトリル、例えばアクリロニトリルおよびメタクリロニトリルなど、および/または（メタ）アクリル酸（Ｃ１-Ｃ８）-アルキルエステル、例えば、メチルメタクリレート、ｎ-ブチルアクリレート、ｔｅｒｔ-ブチルアクリレートなど、および/または不飽和カルボン酸の誘導体（例えば、無水物およびイミド）、例えば無水マレイン酸およびＮ-フェニル-マレイミドなど。
【００７７】
好ましいモノマーＡ１.１は、スチレン、α-メチルスチレンおよびメチルメタクリレートモノマーの少なくとも１種から選択され、好ましいモノマーＡ.１.２は、アクリロニトリル、無水マレイン酸およびメチルメタクリレートのモノマーの少なくとも１種から選択される。特に好ましいモノマーは、Ａ.１.１スチレン、およびＡ１.２アクリロニトリルである。
【００７８】
グラフトポリマーＡに関して適当なグラフトベースＡ.２は、例えば、ジエンゴム、ＥＰ（Ｄ）Ｍゴム、すなわち、エチレン／プロピレンおよび所望によりジエンに基づくゴム、およびアクリレート、ポリウレタン、シリコーン、クロロプレンおよびエチレン／酢酸ビニルゴム、並びにシリコーン／アクリレート複合ゴムである。
【００７９】
好ましいグラフトベースＡ.２はジエンゴムであり、例えば、ブタジエンおよびイソプレンに基づくゴム、またはジエンゴムの混合物、またはジエンゴムのコポリマー、あるいは、別の共重合性モノマー（例えば、Ａ.１.１およびＡ.１.２に係るもの）とそれらの混合物であり、ただし、成分Ａ.２のガラス転移温度は、＜１０℃、好ましくは＜０℃、特に好ましくは＜-２０℃である。純粋なポリブタジエンゴムが特に好ましい。
【００８０】
グラフトコポリマーＡは、ラジカル重合により調製され、好ましくは、乳化重合により調製される。
【００８１】
特に適当なグラフトポリマーＡは、コア-シェル構造を有する。
【００８２】
乳化重合により調製されたグラフトポリマーの場合におけるグラフトベースＡ.２のゲル含有量は、少なくとも３０ｗｔ％、好ましくは少なくとも４０ｗｔ％（トルエン中で測定した）である。
【００８３】
グラフトベースＡ.２またはグラフトポリマーＡのゲル含有量は、このような溶媒中に不溶であるフラクションとして適当な溶媒中で２５℃にて測定される（M.Hoffmann, H,Kromer, R.Kuhn,Polymeranalytik I und II, Georg Thieme-Verlag, Stuttgart 1977)。
【００８４】
また、特に適当なグラフトゴムはＵＳ-Ｐ４９３７２８５に係るアスコルビン酸と有機ヒドロペルオキシドを含有する開始剤とを用いるレッドクス開始によって調製されるＡＢＳポリマーである。
【００８５】
グラフトモノマーは、グラフト反応中においてグラフトベース上へ完全にグラフトする必要がないことが知られているため、本発明におけるグラフトポリマーＡは、グラフトベースの存在下、グラフトモノマーの（共）重合によって得られたこれらの生成物、および処理中に付随して形成されるこれらの生成物としても理解される。これらの生成物は、したがって、遊離した、すなわち、ゴムに対して化学的に結合していないグラフトモノマーの（コ）ポリマーを含有してもよい。
【００８６】
Ａ.２に係る適当なアクリレートゴムは、Ａ.２に基づき、所望により４０ｗｔ％までの他の重合性エチレン性不飽和モノマーを含んでもよい、アクリル酸アルキルエステルのポリマーである。好ましい重合性アクリル酸エステルとして、Ｃ１−〜Ｃ８−アルキルエステル、例えばメチル、エチル、ブチル、ｎ−オクチルおよび２−エチルヘキシルエステル；ハロアルキルエステル、好ましくはハロＣ１〜Ｃ８−アルキルエステル（例えば、クロロエチルアクリレートなど）、ならびにこれらのモノマーの混合物が挙げられる。
【００８７】
架橋については、１つ以上の重合性二重結合を有するモノマーを共重合させることができる。架橋モノマーの好ましい例としては、３〜８の炭素原子を有する不飽和モノカルボン酸と、３〜１２の炭素原子を有する不飽和の一価アルコール、または２〜４のＯＨ基および２〜２０の炭素原子を有する飽和ポリオール（例えば、エチレングリコールジメタクリレート、アリルメタクリレートなど）とのエステル；ポリ不飽和ヘテロ環化合物（例えば、トリビニルおよびトリアリルシアヌレートなど）；多官能性ビニル化合物（例えば、ジ−およびトリ−ビニルベンゼンなど）；が挙げられ、また、トリアリルホスフェートおよびジアリルフタレートなども挙げられる。好ましい架橋モノマーは、アリルメタクリレート、エチレングリコールジメタクリレート、ジアリルフタレートおよび少なくとも３つのエチレン性不飽和基を有するヘテロ環化合物である。特に好ましい架橋モノマーは、環状モノマーのトリアリルシアヌレート、トリアリルイソシアヌレート、トリアクリロイルヘキサヒドロ−ｓ−トリアジン、トリアリルベンゼンである。
架橋モノマーの量は、好ましくは、グラフトベースＡ．２に基づき、０．０２〜５ｗｔ％、特に０．０５〜２ｗｔ％である。少なくとも３つのエチレン性不飽和基を有する環状架橋モノマーの場合は、グラフトベースＡ．２の１重量％以下の量に限定することが有利である。
【００８８】
グラフトベースＡ．２の調製においてアクリル酸エステルに加えて任意に用いることができる、好ましい「他の」重合性エチレン性不飽和モノマーは、例えば、アクリロニトリル、スチレン、α−メチルスチレン、アクリルアミド類、ビニルＣ１〜Ｃ６−アルキルエーテル類、メチルメタクリレート、ブタジエンである。グラフトベースＡ．２として好ましいアクリレートゴムは、少なくとも６０重量％のゲル含有量を有する乳化重合体である。
【００８９】
Ａ.２に係る更なる適当なグラフトベースは、グラフト活性部位を有するシリコーンゴムであり、ＤＥ-ＯＳ３７０４６５７、ＤＥ-ＯＳ３７０４６５５、ＤＥ-ＯＳ３６３１５４０およびＤＥ-ＯＳ３６１５３９に記載されている。
【００９０】
成分Ｂ
原則として、工程段階（ii）における配合装置の脱気区画において、常圧（１ｂａｒ）にて、ポリマー溶融体の温度よりも低い沸点を有する、任意の無機または有機液体配合物、またはこのような配合物の混合物が、成分Ｂとして適当である。
【００９１】
常圧下での成分Ｂの沸点は、好ましくは２００℃以下、より好ましくは１５０℃以下、さらにより好ましくは１３０℃以下、および特に好ましくは７０〜１２０℃以下である。
【００９２】
成分Ｂとして水の使用が特に好ましく、すぐに入手でき、低い原価要素を有し、作業が安全であり生態学的に無害であるといった更なる利点をもたらす。
【００９３】
さらに適当な液体配合物は、例えば、メタノール、エタノール、ｎ-プロパノール、イソプロパノール、ジメチルホルムアミド、アセトン、ｎ-ヘキサン、シクロヘキサン、ｎ-ヘプタン、ｎ-オクタン、トルエン、ならびにこれらの液体の混合物である。
【００９４】
更に好ましい実施態様において、成分Ｂは、水と部分的または完全に混和性を示す少なくとも１種の更なる液体、好ましくは、メタノール、エタノール、ｎ-プロパノール、イソプロパノール、ジメチルホルムアミド、アセトン、ｎ-ヘキサン、シクロヘキサン、ｎ-ヘプタン、ｎ-オクタンおよびトルエン、より好ましくはアルコール、特に好ましくはエタノールおよびイソプロパノールから選択される液体と、水との混合物である。
【００９５】
この実施態様において、混合形態が均一な、すなわち単相となるような混合比で、水と更なる液体が使用される。このような混合物の含水量は、好ましくは少なくとも５０ｗｔ％、より好ましくは少なくとも７５ｗｔ％、および特に好ましくは少なくとも９０ｗｔ％である。
【００９６】
好ましくは、ＡおよびＢを混合することが注型可能な混合物をもたらして、懸濁液を生じさせないように、成分Ｂは、グラフトポリマーＡにより吸着または吸収されるものから選択される。
【００９７】
成分Ｃ
原則として、成分Ｃとしては、任意所望の無機または有機、天然または合成的に調製された顔料を使用できる。顔料は、適用する媒体（ここでは熱可塑性ポリマー）中で不溶性の着色物質であると理解される。このような顔料の例は、二酸化チタン、カーボンブラック、ビスマス顔料、金属酸化物、金属水酸化物、金属硫化物、鉄シアンブルー、ウルトラマリン、カドミウム顔料、クロム酸塩顔料、アゾ顔料および多環式顔料である。
【００９８】
強い粒子間結合力（ファンデルワールス力）を有する含量が、成分Ｃとして好ましく使用される。なぜならば、それらを分散させるのは特に困難だからである。
【００９９】
特に好ましくは、成分Ｃは、カーボンブラック、グラファイト、フラーレン、グラフェン、活性炭、およびカーボンナノチューブから成る群から選択される少なくとも１種の炭素系顔料である。
【０１００】
単層壁（単壁カーボンナノチューブ＝ＳＷＣＮＴｓ）を有するカーボンナノチューブおよび多層壁（多壁カーボンナノチューブ＝ＭＷＣＮＴｓ）を有するカーボンナノチューブのいずれも、カーボンナノチューブとして適当である。
【０１０１】
カーボンナノチューブ（ＣＮＴｓ）は、アモルファスカーボンを含有しない、＞９５％の炭素含量を有する円筒状のカーボンナノチューブとして好ましく理解される。好ましくは、カーボンナノチューブは３〜８０ｎｍ、特に好ましくは５〜２０ｎｍの外径を有する。外径の平均値は、好ましくは１３〜１６ｎｍである。円筒状のカーボンナノチューブの長さは、好ましくは０.１〜２０μｍ、特に好ましくは１〜１０μｍである。カーボンナノチューブは、好ましくは、２〜５０、特に好ましくは３〜１５の、最小内径２〜６ｎｍを有するグラファイトシート（「層」または「壁」とも称される）から構成される。このようなカーボンナノチューブは、例えば、カーボン繊維または中空カーボン繊維とも称される。
【０１０２】
本発明において使用されるＣＮＴの調製は一般的に既知である（例えば、ＵＳ-Ａ５６４３５０２およびＤＥ-Ａ１０２００６０１７６９５参照）。好ましくは、調製は、ＤＥ-Ａ１０２００６０１７６９５、特に好ましくは１０２００６０１７６９５の実施例３に記載された方法に従い行われる。
【０１０３】
成分Ｃとして特に好ましく使用されるカーボンブラックは、原則として、成分Ｃとして使用するのに適当な任意のカーボンブラックである。
【０１０４】
カーボンブラックは、その品質と使用に応じて、実質的に炭素から成る、黒色の粉状固体である。カーボンブラックの炭素含量は、一般的に８０.０〜９９.９ｗｔ％である。カーボンブラックが酸化的後処理を施されない場合、炭素含量は、好ましくは９６.０〜９５.５ｗｔ％である。カーボンブラックにおける有機不純物の痕跡は、有機溶媒、例えば、トルエンを用いてカーボンブラックを抽出することにより除去でき、それにより、炭素含量は９９.９ｗｔ％よりも高く増加できる。カーボンブラックが酸化的後処理に曝される場合、酸素含有量は、３０ｗｔ％まで、好ましくは２０ｗｔ％まで、特に５〜１５ｗｔ％であることができる。
【０１０５】
カーボンブラックは、大部分が、好ましくは１０〜５００ｎｍの寸法を有する一次粒子である。これらの一次粒子は、鎖状または分岐した凝集体を形成するとともに成長する。凝集体は、一般に、分散工程においてカーボンブラックを破砕できる最も小さな単位である。多くのこれらの凝集体は分子間力（ファンデルワールス力）により再び結合し、凝集体を形成する。一次粒子とそれらの凝集体（構造）の寸法は共に、調製条件を変化させることにより目的に応じて調整できる。用語「構造」は、凝集体における一次粒子の３次元的配列の性質を意味するとして、当業者により理解される。用語「高構造」は、高く分岐および架橋した凝集体構造を有するカーボンブラックに関して使用され、一方で、「低構造」は大部分が直線状の凝集体構造に関し、すなわち、小さな分岐と架橋を有するものに関する。
【０１０６】
ジブチルフタレート（ＤＢＰ）を用いてＩＳＯ４６５６に従い測定されるオイル吸着数は、カーボンブラックの構造を測定するのに一般的に用いられる。高いオイル吸着数は、高構造を示す。
【０１０７】
カーボンブラックの一次粒子サイズは、例えば、走査型電気化学顕微鏡法を用いることにより測定できる。しかしながら、窒素吸着を用いＩＳＯ４６５２に従い定義される、カーボンブラックのＢＥＴ表面積もまた、カーボンブラックの一次粒子径を測定するのに使用される。高いＢＥＴ表面積は、小さな一次粒子サイズを示す。
【０１０８】
カーボンブラックの凝塊物の分散性は一次粒子サイズと凝集体の構造に基づき、一般的に、カーボンブラックの分散性は、一次粒子サイズと構造が減少するにつれて減少する。
【０１０９】
工業製品として、工業的なカーボンブラックは、炭化水素の不完全燃焼または熱分解により製造される。工業的なカーボンブラックを製造するための方法は、文献において既知である。工業的なカーボンブラックを製造するための既知の方法は、特に加熱炉、ガスブラック、炎ブラック、アセチレンブラックおよび熱ブラック法である。
【０１１０】
一次粒子の粒子サイズ分布、ならびに一次粒子凝集体の寸法および構造は、性質、例えばカーボンブラックの色深度、ベーストーンおよび電気伝導率などを決定する。一般に、導電性ブラックは、小さな一次粒子と幅広く分岐した凝集体を有する。一般に、カラーカーボンブラックは、極めて小さな一次粒子を有するカーボンブラックであり、それらが製造された後に、上記方法の内の１種により後酸化に曝される場合が多い。これによって、カーボンブラック表面に付着した酸化基(oxidic group)は、カラーカーボンブラックを導入し分散させる樹脂との相溶性を増加させる。
【０１１１】
好ましくは、カラーカーボンブラックは、成分Ｃとして使用される。好ましい実施態様において、それらは、走査型電気化学顕微鏡法により測定された、１０〜１００ｎｍ、より好ましくは１０〜５０ｎｍ、特に好ましくは１０〜３０ｎｍ特に１０〜２０ｎｍの平均一次粒子サイズを有する。したがって、特に細かく分割されたカラーカーボンブラックは、本発明による方法において特に好ましい。なぜならば、カーボンブラックの特定量を用いてもたらすことが出来る色深度および耐ＵＶ性は、一次粒子サイズが低下するにつれて増加するからである。しかし、一方では、それらの分散性も低下し、このことは、特に、このような極めて細かく分割されたカーボンブラックが分散性に関する改良を必要とする理由でもある。
【０１１２】
成分Ｃとして好ましく使用されるカラーカーボンブラックは、窒素吸着を用いＩＳＯ４６５２に従い定義される、好ましくは少なくとも２０ｍ２/ｇ、より好ましくは少なくとも５０ｍ２/ｇ、特に好ましくは少なくとも１００ｍ２/ｇ、特に少なくとも１５０ｍ２/ｇのＢＥＴ表面積を有する。
【０１１３】
成分Ｃとして好ましく使用されるカラーカーボンブラックは、更に、ジブチルフタレート（ＤＢＰ）を用いてＩＳＯ４６５６に従い測定される、好ましくは１０〜２００ｍｌ/１００ｇ、より好ましくは３０〜１５０ｍｌ/１００ｇ、特に好ましくは４０〜１２０ｍｌ/１００ｇ、特に４０〜８０ｍｌ/１００ｇのオイル吸着数により特徴づけられる。一般に、低いオイル吸着数を有するカラーカーボンブラックは、良好な色深度をもたらすが、一方では、それらは一般に分散させるのがより困難である。このことは、特に、このようなカーボンブラックが分散性に関する改良を必要とする理由でもある。
【０１１４】
成分Ｃとして使用されるカーボンブラックは、ペレット化またはパール形態で好ましく使用できる。パール化またはペレット化は、文献で既知の方法により行われ、一方で、バルク密度の上昇および計量（流れ）特性の改良に使用され、一方では、作業における衛生に関する理由よりおこなわれる。ペレットまたはパールの硬さは、それらの輸送に耐え、計量する間の供給工程において大部分が損傷しないように調整されるが、例えば、市販の粉末混合装置および/または配合装置により、より大きな力学的なせん断力に曝される場合、再び凝塊物へと完全に粉砕される。
【０１１５】
成分Ｄ
成分Ｄは、市販のポリマー添加剤、例えば防炎剤（例えば、ハロゲン化合物またはリン化合物、例えば単量体またはオリゴマー有機リン酸エステル、ホスファゼンまたはホスホネートアミンなど）、防炎協力剤（たとえば、ナノスケール金属酸化物）、発煙抑制添加剤剤（たとえば、ホウ酸またはホウ酸塩）、ドリッピング防止剤（たとえば、フッ素化ポリオレフィン、シリコーンおよびアラミドファイバの物質群からの化合物）、内部および外部潤滑剤および離型剤（たとえば、ペンタエリトリトールテトラステアレート、モンタンワックスまたはポリエチレンワックス）、流動助剤（たとえば、低分子量ビニル（コ）ポリマー）、帯電防止剤（たとえば、エチレンオキサイドおよびプロピレンオキサイドのブロックコポリマー、他のポリエーテルまたはポリヒドロキシエーテル、ポリエーテルアミド、ポリエステルアミドまたはスルホン酸塩）、導電性添加剤（成分Ｃの定義の以外の添加剤）、安定剤（たとえば、ＵＶ／光安定剤、熱安定剤、酸化防止剤、エステル交換抑制剤、加水分解安定剤）、抗菌活性のある添加剤（たとえば、銀または銀塩）、耐引掻き性改良剤（たとえば、シリコーンオイルまたは硬質充填剤、たとえば、セラミック（中空）球体）、ＩＲ吸収剤、光沢剤、蛍光剤、充填剤および補強材料（成分Ｃの定義の以外の添加剤、例えば、タルク、所望による粉末ガラス繊維、（中空）ガラスまたはセラミック球体、マイカ、カオリン、ＣａＣＯ３およびガラスフレーク）、ならびに成分Ｃ以外の着色剤および顔料、成分Ａ以外の衝撃改質剤、破砕された熱可塑性ポリマー、および塩基受容体としてのブレンステッド酸化合物、あるいは、複数の記載された添加剤の混合物から成る群から選択される。
【実施例１】
【０１１６】
成分Ａ
乳化重合法により調製された、グラフトベースに基づき４６重量部のシリコーンゴムとグラフトベースに基づき５４重量部のブチルアクリレートゴムから成る７２ｗｔ％のコアとしての微粒子グラフトベース、および、シェルとして、７１対２９重量部のスチレンとアクリロニトリルの比を有する２８ｗｔ％のスチレン-アクリロニトリルコポリマーから成るグラフトポリマー。
【０１１７】
成分Ｂ
水
【０１１８】
成分Ｃ
ブラックパール８００（Ｃａｐｏｔ社、ルーバン、ベルギー）；走査型電気化学顕微鏡法により測定された、１７ｎｍの平均一次粒径を有し、窒素吸着によりＩＳＯ４６５２に従い測定された、２１０ｍ２/ｇのＢＥＴ表面積を有し、および、ジブチルフタレート（ＤＢＰ）を用いてＩＳＯ４６５６に従い測定された、６５ｍｌ/１００ｇのオイル吸着数を有する、パール化顔料ブラックである。
【０１１９】
成分Ｄ
成分Ｄ１
粉末形態で使用されるペンタエリトリトールテトラステアレート（ＰＥＴＳ）。
【０１２０】
成分Ｄ２
Ｉｒｇａｎｏｘ  Ｂ９００：８０ｗｔ％のＩｒｇａｆｏｓ １６８（ｔｒｉｓ-(２,４-ジ-ｔｅｒｔ-ブチル)フェニルホスファイトと、２０ｗｔ％のＩｒｇａｎｏｘ １０７６（オクタデシル-３-(３,５-ジ-ｔｅｒｔ-ブチル-４-ヒドロキシフェニル）プロピオネート)の粉末状混合物（ＢＡＳＦ、ドイツ、ルートウィヒスハーフェン）。
【０１２１】
成分Ｄ３
Ｔｉｎｕｖｉｎ ３２９：粉末形態で使用される、２-(２Ｈ-ベンゾトリアゾール-２イル）-４-（１,１,３,３-テトラメチルブチル）フェノール、（ＢＡＳＦ、ドイツ、ルートウィヒスハーフェン）。
【０１２２】
熱可塑性ポリマー（ＴＰ）
成分ＴＰ１
（基準としてポリカーボネートを用い、塩化メチレン中でＧＰＣにより測定された）２５０００ｇ/モルの重量平均分子量Ｍｗを有する、ビスフェノールＡに基づく直鎖状のポリカーボネート。
【０１２３】
成分ＴＰ２
（基準としてポリスチレンを用い、ジメチルホルムアミド中でＧＰＣにより測定された）１０００００ｇ/モルの重量平均分子量Ｍｗを有し、７６ｗｔ％のスチレン含有量と２４ｗｔ％のアクリロニトリル含有量を有するスチレン-アクリロニトリルコポリマー。
【０１２４】
成形組成物の調製および試験
表１において記載された組成物を、約２６０℃の溶融温度にて、２０ｋｇ/時の供給量および２２０ｒｐｍの速度で、二軸押出機（ＺＳＫ-２５)(Ｗｅｒｎｅｒ ｕｎｄ Ｐｆｌｅｉｄｅｒｅｒ、ドイツ、シュトゥットガルト）を用いて配合した。その後、配合物の溶融体を冷却および固化させたのち、粒状化した。押出機の脱気区画における圧力は、いずれの場合も２００ｍｂａｒであった。
【０１２５】
比較例１において、成分Ａ、ＣおよびＤ１〜Ｄ３を、Ｍｉｘａｃｏ Ｄｒ.Ｈｅｒｆｅｌｄ ＧｍｂＨ ａｎｄ Ｃｏ. ＫＧ Ｍａｓｃｈｉｎｅｎｆａｂｒｉｋ (ドイツ、ノイエンラーデ）製の粉末ミキサーでまず混合した。このように調製した粉末状の混合物を、２つの熱可塑性ポリマーＴＰ１およびＴＰ２と共に、二軸押出機の吸入区画内へ計量添加し、混練および混合区画中で溶融させ、次いで、種々の成分を相互に分散させ、次いで、このように調製されたポリマーアロイの溶融体を脱気区画中で脱気させた。
【０１２６】
本発明に係る例２において、まず、成分ＡおよびＢを、Ｍｉｘａｃｏ Ｄｒ.Ｈｅｒｆｅｌｄ ＧｍｂＨ ａｎｄ Ｃｏ. ＫＧ Ｍａｓｃｈｉｎｅｎｆａｂｒｉｋ (ドイツ、ノイエンラーデ）製の粉末ミキサーで相互に予備混合した。水（成分Ｂ）を、グラフトポリマー（成分Ａ）により完全に吸収させ、それによって、この工程は、その注入および計量挙動が成分Ａの注入および計量挙動と異ならない均一な粉末状混合物を得た。成分Ｄ１〜Ｄ３をこの予備混合物に添加し、Ｍｉｘａｃｏミキサー用いて混合を再びおこなった。このように調製された粉末状混合物を、２つの熱可塑性ポリマーＴＰ１およびＴＰ２と共に、二軸押出機の吸入区画内へ計量添加し、混練および混合区画中で溶融させ、次いで、種々の成分を相互に分散させ、次いで、このように調製されたポリマーアロイの溶融体を脱気区画中で脱気させた。
【０１２７】
いずれの場合においても、配合物から得られる粒状物を、８０℃の金型温度および２６０℃の溶融温度で、射出成形機（Ａｒｂｕｒｇ）を用いて、試験片へと加工した。
【０１２８】
調製した組成物のノッチ付き衝撃強さ[ａｋ]を、８０ｍｍ×１０ｍｍ×４ｍｍに計測した試験片に関してＩＳＯ１８０-１Ａに従い、２３℃にて測定した。
【０１２９】
調製した組成物の低温強さの測定として、６０ｍｍ×６０ｍｍ×２ｍｍに計測した試験片について、−２０℃にてＩＳＯ６６０３-２に従い破壊試験を行い、および最大エネルギー吸収Ｅｐを測定した。
【０１３０】
耐熱変形性を、８０ｍｍ×１０ｍｍ×４ｍｍに計測した試験片について、ＩＳＯ３０６に従い測定されたビカーＢ１２０を用いて評価した。
【０１３１】
溶融流動性を、５ｋｇのダイ荷重を用い、２６０℃の温度にて、ＩＳＯ１１３３に従い測定したメルトボリュームフローレート（ＭＶＲ）に基づき評価する。
【０１３２】
１５ｃｍ×１０ｃｍ×３ｍｍに計測したシートについて表面品質を視覚的に評価した。表面における欠陥の数を、非分散カーボンブラック-グラフト凝塊物に基づき評価した。
【０１３３】
【表１】
2013519745.tif 000005
【０１３４】
例１（比較）と例２（本発明に係る実施例）の比較は、成分ＡとＢの合計に基づき、約１３ｗｔ％の水を添加し、他を変化させずに（同じ特定のエネルギー入力で）配合方法を保つことにより、熱可塑性の耐衝撃性改質ポリカーボネート組成物中におけるカーボンブラックの分散性を著しく改良させたことを示す。カーボンブラックの改良された分散性は、まず、ノッチ付き衝撃強さと低温延性における改良を明らかにし、第２に、射出成形した成形品の表面品質（不具合数の減少＝欠陥の減少）における著しい改良を明らかにする。水を添加することは、ＭＶＲの増加を明らかに示すポリマーの分解、特にポリカーボネートの加水分解を明らかに生じさせない（ＭＶＲにおける増加は観察されていない）。更に、粉末混合物を調製する間に供給された全ての水は、配合工程における脱気を介して再びポリマー組成物から明確に除去できる。なぜならば、残存する水の量は、ビカーＢ１２０値の低下をもたらすが、このことは、同様に観察されていないからである。
【国際調査報告】
2013519745.tif 000006
2013519745.tif 000007
2013519745.tif 000008
2013519745.tif 000009
2013519745.tif 000010
2013519745.tif 000011